(57)【要約】【課題】高電流密度領域にて駆動する場合であっても、所定の輝度で長時間発光する長寿命化が可能な有機ＥＬパネルを提供する。【解決手段】有機ＥＬパネルは、透光性の支持基板上に、少なくとも発光層５ｃを有する有機層５を一対の電極で挟持してなる有機ＥＬ素子を形成してなる。発光層５ｃは、ホスト材料５ｆにゲスト材料として蛍光材料５ｇと輸送材料５ｈとを加えてなる。輸送材料５ｈは、正孔あるいは電子の移動度が１０−４ｃｍ２／Ｖ・ｓ以上である。【選択図】  図２
2005216671.tif 000002
【特許請求の範囲】
【請求項１】
透光性の支持基板上に、少なくとも発光層を有する有機層を一対の電極で挟持してなる有機ＥＬ素子を形成してなる有機ＥＬパネルであって、
前記発光層は、ホスト材料にゲスト材料として蛍光材料と輸送材料とを加えてなることを特徴とする有機ＥＬパネル。
【請求項２】
前記輸送材料は、正孔あるいは電子の移動度が１０−４ｃｍ２／Ｖ・ｓ以上であることを特徴とする請求項１に記載の有機ＥＬパネル。
【請求項３】
前記蛍光材料のイオン化ポテンシャルは、前記ホスト材料のイオン化ポテンシャルよりも０．１ｅＶ以上低い値であることを特徴とする請求項１に記載の有機ＥＬパネル。
【請求項４】
前記発光層は、正孔輸送性の前記ホスト材料に前記ゲスト材料として前記蛍光材料と正孔輸送性の前記輸送材料とを加えてなることを特徴とする請求項１から請求項３の何れかに記載の有機ＥＬパネル。
【請求項５】
前記発光層は、電子輸送性の前記ホスト材料に前記ゲスト材料として前記蛍光材料と電子輸送性の前記輸送材料とを加えてなることを特徴とする請求項１から請求項３の何れかに記載の有機ＥＬパネル。
【発明の詳細な説明】
【技術分野】
【０００１】
本発明は、少なくとも発光層を有する有機層を一対の電極で挟持した有機ＥＬ（エレクトロルミネッセンス）素子を透光性の支持基板上に配設してなる有機ＥＬパネルに関する。
【背景技術】
【０００２】
有機ＥＬ素子を用いた有機ＥＬパネルとしては、ガラス材料からなる透光性の支持基板上に、陽極となるＩＴＯ（Ｉｎｄｉｕｍ  Ｔｉｎ  ＯｘＩｐｄｅ）等からなる第一電極と、少なくとも発光層を有する有機層と、陰極となるアルミニウム（Ａｌ）等からなる非透光性の第二電極と、を順次積層して前記有機ＥＬ素子を形成するものが知られている。（例えば、特許文献１参照）
【０００３】
かかる有機ＥＬパネルは、前記第一電極から正孔を注入し、また、第二電極から電子を注入して正孔及び電子が前記発光層にて再結合することによって光を発するものであり、所定の輝度で長時間発光させる長寿命化が望まれている。
【特許文献１】特開昭５９−１９４３９３号公報
【発明の開示】
【発明が解決しようとする課題】
【０００４】
しかしながら、前記有機ＥＬパネルは、１００Ａ／ｍ２以上の高電流密度領域にて駆動させた場合、発光輝度が半減するまでの時間が短く、長寿命化することが困難であるという問題点があった。これは、図６に示すように、高電流密度領域において前記第一電極から注入される正孔と前記第二電極から注入される電子との結合効率を示す電流効率が低下することによって、前記発光層中における正孔と電子との再結合の割合が低下して発光に寄与しない電子及び正孔が増加し、この発光に寄与しない電子及び正孔が前記有機層の有機材料の界面（例えば前記発光層と正孔輸送層との界面等）に蓄積することで前記有機層の有機材料が劣化する時間を早めることに起因すると考えられている。
【０００５】
本発明は、このような問題に鑑み、高電流密度領域にて駆動させる場合であっても、所定の輝度で長時間発光する長寿命化が可能な有機ＥＬパネルを提供することを目的とする。
【課題を解決するための手段】
【０００６】
本発明の有機ＥＬパネルは、前記課題を解決するために、透光性の支持基板上に、少なくとも発光層を有する有機層を一対の電極で挟持してなる有機ＥＬ素子を形成してなる有機ＥＬパネルであって、前記発光層は、ホスト材料にゲスト材料として蛍光材料と輸送材料とを加えてなる発光層を少なくとも有することを特徴とする。
【０００７】
また、前記輸送材料は、正孔或いは電子の移動度が１０−４ｃｍ２／Ｖ・ｓ以上であることを特徴とする。
【０００８】
また、前記蛍光材料のイオン化ポテンシャルは、前記ホスト材料のイオン化ポテンシャルよりも０．１ｅＶ以上低い値であることを特徴とする。
【０００９】
また、前記発光層は、正孔輸送性の前記ホスト材料に前記ゲスト材料として前記蛍光材料と正孔輸送性の前記輸送材料とを加えてなるなることを特徴とする。
【００１０】
また、前記発光層は、電子輸送性の前記ホスト材料に前記ゲスト材料として前記蛍光材料と電子輸送性の前記輸送材料とを加えてなることを特徴とする。
【発明の効果】
【００１１】
本発明は、少なくとも発光層を有する有機層を一対の電極で挟持した有機ＥＬ素子を透光性の支持基板上に配設してなる有機ＥＬパネルに関するものであり、高密度電流領域にて駆動する場合であっても、所定の輝度で長時間発光する長寿命化を可能とするものである。
【発明を実施するための最良の形態】
【００１２】
以下、ドットマトリクス型の有機ＥＬパネルに本発明を適用した実施形態を添付の図面に基いて説明する。
【００１３】
図１において、有機ＥＬパネルＡは、支持基板１と、第一電極（陽極）２と、絶縁層３と、隔壁部４と、有機層５と、第二電極（陰極）６と、封止部材７とから主に構成されている。
【００１４】
支持基板１は、長方形形状からなる透光性のガラス基板である。
【００１５】
第一電極２は、例えばＩＴＯ（Indium Tin Oxide）等の透光性の導電材料をスパッタリングあるいは蒸着法等の方法で支持基板１上に層状に形成し、例えばフォトリソグラフィー法にてストライプ状にパターニングしてなるものである。第一電極２は、図１（ａ）に示すように陽極配線部２ａ及び陽極部２ｂを有しており、陽極配線部２ａは終端部に外部電源と電気的に接続するための陽極端子部２ｃを備える。
【００１６】
絶縁層３は、ポリイミド系やフェノール系等の絶縁材料からなるものでフォトリソグラフィー法等の手段によって支持基板１上の非発光個所に所定の形状にて形成される。絶縁層３は、第一電極２の各陽極部２ｂの間に形成されるとともに第一電極２と若干重なるように形成され、第一電極２と後述する第二電極との間を絶縁するものである。
【００１７】
隔壁部４は、例えばフェノール系等の絶縁材料からなるものであり、フォトリソグラフィー法等の手段によって断面が逆テーパー状に形成される。隔壁部４は第一電極２及び絶縁層３上においては陽極部２ｂと略直角に交わるように形成され、また、支持基板１上の後述する陰極配線部に対応する個所においては図１（ａ）に示すように支持基板１の有機ＥＬ素子形成面側から見て円弧状となるように形成される。
【００１８】
有機層５は、第一電極２及び絶縁層３上に形成されるものであり、図２に示すように、正孔注入層５ａ，正孔輸送層５ｂ，発光層５ｃ，電子輸送層５ｄ及び電子注入層５ｅを蒸着法等の手段によって順次積層形成してなり、膜厚８０〜２８０ｎｍの層状となるものである。
【００１９】
正孔注入層５ａは、第一電極２から正孔を取り込む機能を有し、例えばアミン系化合物等を蒸着法等の手段によって膜厚２０〜８０ｎｍの層状に形成してなる。また、正孔注入層５ａは、ガラス転移温度が８５℃以上（さらに好ましくは１００℃以上）となっている。
【００２０】
正孔輸送層５ｂは、正孔を発光層５ｃへ伝達する機能を有し、例えばアミン系化合物であるトリフェニルアミン４量体のＴＰＴＥ等を蒸着法等の手段によって膜厚１０〜６０ｎｍの層状に形成してなる。また、正孔輸送層５ｂは、ガラス転移温度が８５℃以上（さらに好ましくは１００℃以上）となっている。
【００２１】
発光層５ｃは、図２に示すようにホスト材料５ｆにゲスト時材料として蛍光材料５ｇ及び正孔輸送材料（輸送材料）５ｈを共蒸着法等の手段によってドープし、膜厚２０〜６０ｎｍの層状に形成してなる。ホスト材料５ｆは、正孔及び電子の輸送が可能であり、正孔及び電子が輸送されて再結合することで発光を示す機能を有するとともに、正孔移動度が高く電子移動度が低い正孔移動性の特性を有し、例えばジスチリルアリーレン誘導体等からなる。また、ホスト材料５ｆは、ガラス転移温度が８５℃以上（さらに好ましくは１００℃以上）となっている。蛍光材料５ｇは、電子と正孔との再結合に反応して発光する機能を有し、アンバー色（橙色）発光を示し、例えば出光興産株式会社製型式ＲＤ００１からなる。なお、蛍光材料５ｇのドーピング量は濃度消光を起こさない程度となるように構成することが望ましく、本実施の形態では、発光層５ｃにおける濃度が２〜８％となるように蛍光材料５ｇが添加されている。また、蛍光材料５ｇのイオン化ポテンシャルＩｐｄは、ホスト材料５ｆのイオン化ポテンシャルＩｐｈよりも０．１ｅＶ以上低い値となっている（Ｉｐｈ−Ｉｐｄ≧０．１ｅＶ）。正孔輸送材料５ｈは、例えば、アミン系化合物であるトリフェニルアミン４量体のＴＰＴＥ等からなり、正孔移動度が高く電子移動度が低い正孔輸送性の特性を有し、正孔移動度が１０−４ｃｍ２／Ｖ・ｓ以上となっている。また、正孔輸送材料５ｈは、発光層５ｃにおける濃度が５〜２０％となるように添加されている。また、正孔輸送材料５ｈは、ガラス転移温度が８５℃以上（さらに好ましくは１００℃以上）となっている。
【００２２】
電子輸送層５ｄは、電子を発光層５ｃへ伝達する機能を有し、例えばキレート系化合物であるアルミキノリノール（Ａｌｑ３）等を蒸着法等の手段によって膜厚２０〜６０ｎｍの層状に形成してなる。
【００２３】
電子注入層５ｅは、第二電極６から電子を注入する機能を有し、例えばフッ化リチウム（ＬｉＦ）等を蒸着法等の手段によって膜厚略１ｎｍの層状に形成してなる。
【００２４】
第二電極６は、アルミニウム（Ａｌ）やマグネシウム銀（Ｍｇ：Ａｇ）等の導電性材料を蒸着法等の手段によって膜厚５０〜２００ｎｍの層状に形成してなるものであり、隔壁部４によってストライプ状に切断され、円弧状の陰極配線部６ａ及び透明電極２に略直角に交わる陰極部６ｂが形成される（図１（ａ）参照）。また、陰極配線部６ａは接続配線部８に電気的に接続されている。接続配線部８ａは、第一電極２とともに形成されるものであり、同一材料のＩＴＯからなるものである。また、接続配線部８は、終端部に前記外部電源と電気的に接続するための陰極端子部８ａが形成されている。
【００２５】
以上のように、支持基板１上に第一電極２と絶縁層３と隔壁部４と有機層５と第二電極６とを順次積層して、陽極部２ｂと陰極部６ｂの対向箇所からなる画素がマトリクス状に設けられた有機ＥＬ素子が得られる。
【００２６】
封止部材７は、例えばガラス材料からなる平板部材をサンドブラスト、切削及びエッチング等の適宜方法で凹形状に形成してなるものである。封止部材７は、例えば紫外線硬化性エポキシ樹脂からなる接着剤７ａを介して支持基板１上に気密的に配設することで、封止部材７と支持基板２とで前記有機ＥＬ素子を封止する。封止部材７は、第一電極２の陽極端子部２ｃおよび第二電極６に接続される陰極端子部８ａが外部に露出するように支持基板１よりも若干小さめに構成されている。なお、封止部材は、平板状であってもよく、その場合、前記封止部材はスペーサーを介して支持基板上に配設される。
【００２７】
以上のように、陽極部２ｂと陰極部６ｂの対向箇所からなる画素がマトリクス状に設けられた前記有機ＥＬ素子を表示部とするドットマトリクス型の有機ＥＬパネルＡが得られる。この有機ＥＬパネルＡは、第一電極２からの正孔と第二電極６からの電子とが発光層５ｃにて再結合することによってアンバー色の発光を得るものである。また、有機ＥＬパネルＡはストライプ状に形成された複数の陽極部２ｂと複数の陰極部６ｂのそれぞれ何れかを選択して定電流を印加し、選択された陽極部２ｂと陰極部６ｂの対向箇所からなる画素を発光させる、いわゆるパッシブ駆動で駆動するものである。従来の有機ＥＬパネルにあっては、前述のように高電流密度領域にて駆動する場合、正孔と電子の再結合の効率（電流効率）が低下し、発光に寄与しない正孔及び電子が増加して有機層の有機材料の劣化を早めるものであったが、本実施の形態の有機ＥＬパネルＡは、発光層５ｃが正孔輸送性のホスト材料５ｆと正孔輸送材料５ｈとを有することから従来の有機ＥＬパネルの発光層よりも正孔の移動度が高くなっており、図３に示すように、高電流密度領域にて駆動させる場合に、電流効率が最大値あるいは最大値に近似する値となる特性を得ることが可能となっている。すなわち、有機ＥＬパネルＡは、高電流密度領域での駆動の際、正孔と電子との再結合の割合が高くなるものである。このことから、高電流密度領域にて駆動する場合であっても、発光に寄与しない正孔及び電子が従来の有機ＥＬパネルよりも少なく、有機層５の有機材料の劣化が抑制されることから、発光時間の経過による発光層５ｃにおける発光輝度の低下を抑制することができる。図４は、同一発光面積の従来の発光層を有する有機ＥＬ素子を備える有機ＥＬパネル及び本実施形態の発光層５ｃを有する前記有機ＥＬ素子を備える有機ＥＬパネルＡを８５℃の高温環境中で３００Ａ／ｍ２の高電流密度領域にて駆動させた場合の発光時間の経過による発光輝度の変化を示す実験結果であり、特性Ｓ１は従来の有機ＥＬパネルの特性を示しており、特性Ｓ２は本実施形態の有機ＥＬパネルＡの特性を示している。有機ＥＬパネルＡは、初期輝度は従来の有機ＥＬパネルと同等であり、また、従来の有機ＥＬパネルと比較して発光時間の経過による発光輝度の低下が抑制されており、本実施形態の有機ＥＬパネルＡが従来の有機ＥＬパネルよりも優れていることは図４からも明らかである。また、図５は、前述の従来の有機ＥＬパネル及び有機ＥＬパネルＡの所定の駆動電圧を印加した場合の発光輝度の変化を示す実験結果であり、特性Ｓ３は従来の有機ＥＬパネルの特性を示しており、特性Ｓ４は有機ＥＬパネルＡの特性を示している。有機ＥＬパネルＡは、同一の駆動電圧を印加した際に従来の有機ＥＬパネルよりも高い発光輝度にて駆動することが可能となっている。すなわち、有機ＥＬパネルＡは、従来の有機ＥＬパネルと比較して低い電圧で所定の発光輝度を得ることができるため、有機層５に対する負荷を軽減させることができ、有機層５の有機材料の劣化を抑制することが可能となっている。
【００２８】
有機ＥＬパネル１は、第一電極３と第二電極６とで挟持される有機層５が、正孔輸送性のホスト材料５ｆに蛍光材料５ｇと正孔輸送材料５ｈとをドープしてなる発光層５ｃを少なくとも有するものである。また、発光層５ｃは、ホスト材料５ｆに正孔の移動度が１０−４ｃｍ２／Ｖ・ｓ以上である正孔輸送材料５ｈをドーピングしてなるものである。また、発光層５ｃは、添加される蛍光材料５ｇのイオン化ポテンシャルＩｐｄがホスト材料５ｆのイオン化ポテンシャルＩｐｈよりも０．１ｅＶ以上低い値であるものである。以上の構成から、有機ＥＬパネル１は、従来の有機ＥＬパネルよりも高電流密度領域にて駆動する際正孔と電子との再結合の効率を向上させることにより、発光に寄与しない正孔及び電子を低減させて有機層５の有機材料が劣化することを抑制し、所定の輝度で長時間発光する長寿命化を可能とするものである。また、有機ＥＬパネルＡは、従来の有機ＥＬパネルと比較して低い電圧で所定の発光輝度を得ることができるため、有機層５に対する負荷を軽減させることができ、有機層５の有機材料の劣化を抑制することが可能となっている。
【００２９】
なお、本実施形態はドットマトリクス型の有機ＥＬパネルＡであったが、本発明は、セグメント型の有機ＥＬパネルにも適用可能である。
【００３０】
また、本実施形態の有機ＥＬパネルＡは、正孔輸送性のホスト材料５ｆに蛍光材料５ｇと正孔輸送材料５ｈをドープしてなる発光層５ｃを有する構成であったが、本発明においては、発光層は、電子輸送性のホスト材料に蛍光材料と電子輸送性の輸送材料をドープしてなるものであっても同様の効果が得られる。
【００３１】
また、本実施形態の有機ＥＬパネルＡにおいて、発光層５ｃは、ホスト材料５ｆにアンバー色にて発光する蛍光材料５ｇをドープするものであったが、本発明は、ホスト材料にドープする蛍光材料は他の発光色にて発光するものであってもよい。
【図面の簡単な説明】
【００３２】
【図１】本発明が適用された有機ＥＬパネルを示す図。
【図２】同上の有機層を示す拡大断面図。
【図３】同上の有機ＥＬパネルの電流効率を示す図。
【図４】同上の有機ＥＬパネル及び従来の有機ＥＬパネルの発光時間と発光輝度との関係を示す図。
【図５】同上の有機ＥＬパネル及び従来の有機ＥＬパネルの駆動電圧と発光輝度との関係を示す図。
【図６】従来の有機ＥＬパネルの電流効率を示す図。
【符号の説明】
【００３３】
Ａ  有機ＥＬパネル
１  支持基板
２  第一電極
３  絶縁層
５  有機層
５ａ  正孔注入層
５ｂ  正孔輸送層
５ｃ  発光層
５ｄ  電子輸送層
５ｅ  電子注入層
５ｆ  ホスト材料
５ｇ  蛍光材料
５ｈ  正孔輸送材料（輸送材料）
６  第二電極
【図１】
2005216671.tif 000003
【図２】
2005216671.tif 000004
【図３】
2005216671.tif 000005
【図４】
2005216671.tif 000006
【図５】
2005216671.tif 000007
【図６】
2005216671.tif 000008
【手続補正書】
【提出日】平成16年10月8日(2004.10.8)
【手続補正１】
【補正対象書類名】明細書
【補正対象項目名】００２１
【補正方法】変更
【補正の内容】
【００２１】
発光層５ｃは、図２に示すようにホスト材料５ｆにゲスト材料として蛍光材料５ｇ及び正孔輸送材料（輸送材料）５ｈを共蒸着法等の手段によってドープし、膜厚２０〜６０ｎｍの層状に形成してなる。ホスト材料５ｆは、正孔及び電子の輸送が可能であり、正孔及び電子が輸送されて再結合することで発光を示す機能を有するとともに、正孔移動度が高く電子移動度が低い正孔移動性の特性を有し、例えばジスチリルアリーレン誘導体等からなる。また、ホスト材料５ｆは、ガラス転移温度が８５℃以上（さらに好ましくは１００℃以上）となっている。蛍光材料５ｇは、電子と正孔との再結合に反応して発光する機能を有し、アンバー色（橙色）発光を示し、例えば出光興産株式会社製型式ＲＤ００１からなる。なお、蛍光材料５ｇのドーピング量は濃度消光を起こさない程度となるように構成することが望ましく、本実施の形態では、発光層５ｃにおける濃度が２〜８％となるように蛍光材料５ｇが添加されている。また、蛍光材料５ｇのイオン化ポテンシャルＩｐｄは、ホスト材料５ｆのイオン化ポテンシャルＩｐｈよりも０．１ｅＶ以上低い値となっている（Ｉｐｈ−Ｉｐｄ≧０．１ｅＶ）。正孔輸送材料５ｈは、例えば、アミン系化合物であるトリフェニルアミン４量体のＴＰＴＥ等からなり、正孔移動度が高く電子移動度が低い正孔輸送性の特性を有し、正孔移動度が１０−４ｃｍ２／Ｖ・ｓ以上となっている。また、正孔輸送材料５ｈは、発光層５ｃにおける濃度が５〜２０％となるように添加されている。また、正孔輸送材料５ｈは、ガラス転移温度が８５℃以上（さらに好ましくは１００℃以上）となっている。
【手続補正２】
【補正対象書類名】明細書
【補正対象項目名】００２６
【補正方法】変更
【補正の内容】
【００２６】
封止部材７は、例えばガラス材料からなる平板部材をサンドブラスト、切削及びエッチング等の適宜方法で凹形状に形成してなるものである。封止部材７は、例えば紫外線硬化性エポキシ樹脂からなる接着剤７ａを介して支持基板１上に気密的に配設することで、封止部材７と支持基板１とで前記有機ＥＬ素子を封止する。封止部材７は、第一電極２の陽極端子部２ｃおよび第二電極６に接続される陰極端子部８ａが外部に露出するように支持基板１よりも若干小さめに構成されている。なお、封止部材は、平板状であってもよく、その場合、前記封止部材はスペーサーを介して支持基板上に配設される。
【手続補正３】
【補正対象書類名】明細書
【補正対象項目名】００２８
【補正方法】変更
【補正の内容】
【００２８】
有機ＥＬパネルＡは、第一電極２と第二電極６とで挟持される有機層５が、正孔輸送性のホスト材料５ｆに蛍光材料５ｇと正孔輸送材料５ｈとをドープしてなる発光層５ｃを少なくとも有するものである。また、発光層５ｃは、ホスト材料５ｆに正孔の移動度が１０−４ｃｍ２／Ｖ・ｓ以上である正孔輸送材料５ｈをドーピングしてなるものである。また、発光層５ｃは、添加される蛍光材料５ｇのイオン化ポテンシャルＩｐｄがホスト材料５ｆのイオン化ポテンシャルＩｐｈよりも０．１ｅＶ以上低い値であるものである。以上の構成から、有機ＥＬパネルＡは、従来の有機ＥＬパネルよりも高電流密度領域にて駆動する際正孔と電子との再結合の効率を向上させることにより、発光に寄与しない正孔及び電子を低減させて有機層５の有機材料が劣化することを抑制し、所定の輝度で長時間発光する長寿命化を可能とするものである。また、有機ＥＬパネルＡは、従来の有機ＥＬパネルと比較して低い電圧で所定の発光輝度を得ることができるため、有機層５に対する負荷を軽減させることができ、有機層５の有機材料の劣化を抑制することが可能となっている。
【手続補正書】
【提出日】平成17年4月7日(2005.4.7)
【手続補正１】
【補正対象書類名】特許請求の範囲
【補正対象項目名】全文
【補正方法】変更
【補正の内容】
【特許請求の範囲】
【請求項１】
透光性の支持基板上に、少なくとも発光層を有する有機層を一対の電極で挟持してなる有機ＥＬ素子を形成してなる有機ＥＬパネルであって、
前記発光層は、ホスト材料にゲスト材料として蛍光材料と正孔あるいは電子の移動度が１０−４ｃｍ２／Ｖ・ｓ以上である輸送材料とを加えてなり、
前記有機ＥＬ素子は、高電流密度領域にて駆動させる場合に電流効率が最大値あるいは最大値に近似する値となることを特徴とする有機ＥＬパネル。
【請求項２】
前記輸送材料は、前記発光層における濃度が５％以上２０％以下であることを特徴とする請求項１に記載の有機ＥＬパネル。
【請求項３】
前記蛍光材料のイオン化ポテンシャルは、前記ホスト材料のイオン化ポテンシャルよりも０．１ｅＶ以上低い値であることを特徴とする請求項１に記載の有機ＥＬパネル。
【請求項４】
前記発光層は、正孔輸送性の前記ホスト材料に前記ゲスト材料として前記蛍光材料と正孔輸送性の前記輸送材料とを加えてなることを特徴とする請求項１から請求項３の何れかに記載の有機ＥＬパネル。
【請求項５】
前記発光層は、電子輸送性の前記ホスト材料に前記ゲスト材料として前記蛍光材料と電子輸送性の前記輸送材料とを加えてなることを特徴とする請求項１から請求項３の何れかに記載の有機ＥＬパネル。
【手続補正２】
【補正対象書類名】明細書
【補正対象項目名】０００６
【補正方法】変更
【補正の内容】
【０００６】
本発明は、前記課題を解決するために、透光性の支持基板上に、少なくとも発光層を有する有機層を一対の電極で挟持してなる有機ＥＬ素子を形成してなる有機ＥＬパネルであって、
前記発光層は、ホスト材料にゲスト材料として蛍光材料と正孔あるいは電子の移動度が１０−４ｃｍ２／Ｖ・ｓ以上である輸送材料とを加えてなり、
前記有機ＥＬ素子は、高電流密度領域にて駆動させる場合に電流効率が最大値あるいは最大値に近似する値となることを特徴とする。
【手続補正３】
【補正対象書類名】明細書
【補正対象項目名】０００７
【補正方法】変更
【補正の内容】
【０００７】
また、前記輸送材料は、前記発光層における濃度が５％以上２０％以下であることを特徴とする。